КЕРАМИЧЕСКАЯ МАССА ДЛЯ ИЗГОТОВЛЕНИЯ ДЕКОРАТИВНЫХ ПЛИТ И ПАННО
CERAMIC MIXTURE FOR MAKING DECORATIVE TILES AND PANELS

Изобретение относится к области технологии силикатов и касается составов керамических масс, которые могут быть использованы для изготовления декоративных плит, художественных панно.
Известна керамическая масса содержащая, мас.%: лессовидный суглинок 70,0-90,0; каолинитовая глина 5,0-15,0; фосфорит 5,0-20,0 [1].
Задача изобретения состоит в снижении температуры обжига изделий, полученных из керамической массы.
Технический результат достигается тем, что керамическая масса для изготовления декоративных плит и панно, содержащая лессовидный суглинок и каолинитовую глину, дополнительно включает вспученный молотый шунгит и жидкое калиевое стекло при следующем соотношении компонентов, мас.%; лессовидный суглинок 81,8-89,5; каолинитовая глина 2,0-3,0; вспученный молотый шунгит 8,0-12,0; жидкое калиевое стекло 1,0-1,5. Керамическая масса для изготовления декоративных плит и панно дополнительно включает пиролюзит в количестве 1,0-5,0 мас.%.
2
2
3
2
3
2
2
Для приготовления керамической массы могут быть использованы лессовидные суглинки, содержащие, мас.%: SiO 50,58-55,08; АlО 11,58-13,16; FeO 3,72-5,19; CaO 12,2-14,86; MgO 2,3-3,03; NaO 1,44-3,88; KO 0,73-0,94; п.п.п.2,53-5,3.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19; п.п.п.13,34-13,97.
3
Используют жидкое калиевое стекло с плотностью 1300-1500 кг/м и модулем 3,6-4.
В таблице приведены составы керамической массы для изготовления декоративных плит и панно.
Таблица
Компоненты
Состав, мас.%:
1
2
3
4
Лессовидный суглинок
89,5
85,8
81,8
84,0
Каолинитовая глина
2,0
2,5
2,5
3,0
Вспученный молотый шунгит
8,0
10,0
10,0
12,0
Жидкое калиевое стекло
0,5
0,7
0,7
1,0
Пиролюзит
-
1,0
5,0
-
Компоненты дозируют в требуемых количествах. Шунгит вспучивают, загружают в шаровую мельницу, добавляют лессовидный суглинок, каолинитовую глину, измельчают сухим способом до остатка не более 2% на сетке 008. Затем с добавкой жидкого калиевого стекла готовят керамическую массу с влажностью 22-25%. Из керамической массы пластическим способом формуют изделия требуемой конфигурации, например квадратные плиты со стороной 400 мм. Изделия сушат до влажности 1-6%, на их поверхности выполняют роспись цветными ангобами, напыляют слой прозрачной цветной или бесцветной глазури и при температуре 970-990°С проводят обжиг.
Источники информации
1. SU 1548175, С04В 33/00, 1990.